НИЗКОТЕМПЕРАТУРНЫЙ ЭЛЕКТРОЛИЗ РАСПЛАВА КВАРЦА

1. Способ получения кремния, включающий следующие стадии:
2
а) электролиз расплава исходного материала, содержащего SiO c сурьмой, ртутью и серой для получения раствора материала;
b) промывка для удаления элементарной серы;
c) обработка в кислоте для удаления ионов примеси;
d) обработка с целью восстановления солей ртути и/или сурьмы;
e) разделение по удельному весу для отделения кремния от остальных компонентов.
2. Способ по п.1, отличающийся тем, что на стадии а) содержание веществ подбирается следующим образом:
2
SiO:S = 1:4 до 1:6,
2
SiO:Sb = 1:0,4 до 1:0,6, и/или
2
SiO:Hg = 1:1 до 1:1,3.
3. Способ по п.1 или 2, отличающийся тем, что электролиз в расплаве на стадии а) проводят при напряженности поля порядка 0,1-0,5 В/м.
4. Способ по п.1 или 2, отличающийся тем, что стадию промывки b) осуществляют путем промывки в дисульфиде углерода, гуанидине, тиазоле, тиофене, диоксане, или в их смесях.
5. Способ по п.1 или 2, отличающийся тем, что обработку кислотой осуществляют с помощью смеси из азотной кислоты с одной из следующих кислот: серной, соляной, фосфорной, перхлорной, хлорной, хлористой, бромводородистой, бромистой, метановой.
6. Способ по п.1 или 2, отличающийся тем, что восстановление проводят в водном растворе дитионита натрия.
7. Способ по п.1 или 2, отличающийся тем, что разделение по удельному весу осуществляют путем центрифугирования по удельному весу в трихлорсилане.
8. Способ по п.1 или 2, отличающийся тем, что электролиз расплава осуществляют в железном тигеле.
9. Способ по п.1 или 2, отличающийся тем, что после стадии а) и/или стадии d) проводят размельчение растворяемого материала.
10. Способ по п.1 или 2, отличающийся тем, что после стадии с) и/или стадии d) осуществляют промывку водой.
11. Способ по п.1 или 2, отличающийся тем, что выделенные количества кислот, растворителей, серы, ртути, соединений ртути, сурьмы и/или соединений сурьмы восстанавливают и используют повторно.